ПОЛИМЕРИЗАЦИОННОСПОСОБНАЯ ФОТОХРОМНАЯ ИЗОЦИАНАТНАЯ КОМПОЗИЦИЯ, ФОТОХРОМНЫЙ СЕТЧАТЫЙ ОПТИЧЕСКИЙ МАТЕРИАЛ И СПОСОБ ПОЛУЧЕНИЯ ФОТОХРОМНОГО СЕТЧАТОГО ОПТИЧЕСКОГО МАТЕРИАЛА
POLYMERISATION-ABLE PHOTOCHROMIC ISOCYANATE COMPOSITION, PHOTOCHROMIC MESH OPTICAL MATERIAL AND METHOD OF OBTAINING PHOTOCHROMIC MESH OPTICAL MATERIAL

Полимеризационноспособная фотохромная изоцианатная композиция для покрытий, фотохромный сетчатый оптический материал и способ получения фотохромного сетчатого оптического материала.
Группа изобретений относится к полимеризационноспособной фотохромной изоцианатной композиции, содержащей фотохромное соединение, к фотохромному сетчатому оптическому материалу и к способу его получения.
Известна полимеризационноспособная фотохромная композиция, включающая органическое фотохромное соединение, полимеризующиеся соединения и инициатор полимеризации (см. патент US №6811830, кл. C08P 2/46, 02.11.2004).
Из этого же патента известен фотохромный оптический материал, полученный термическим отверждением полимеризационноспособной композиции, и способ его получения, включающий отверждение полимеризационноспособной композиции.
Общий недостаток описанных выше технических решений сравнительно невысокий срок работоспособности вследствие необратимого фотохимического превращения веществ.
Наиболее близким техническим решением является полимеризационноспособная фотохромная изоцианатная композиция, включающая: органические фотохромные соединения, в частности нафтопираны и бензопираны, полимеризующиеся соединения, содержащие диизоцианаты и катализатор полимеризации (см. опубликованную заявку US №2005/0233153, кл. B32B 27/00, 20.10.2005).
Из этой же заявки известен фотохромный оптический материал, полученный термическим отверждением полимеризационноспособной композиции и способ его получения, включающий отверждение полимеризационноспособной композиции.
Известное техническое решение позволяет получать тонкие и однородные линзы. Однако данная композиция и полученный с ее помощью продукт не позволяет добиться требуемых адгезионных свойств при получении продукта, а также требуемого длительного срока эксплуатации.
Задачей, на решение которой направлено настоящее изобретение, является устранение указанных выше недостатков.
Технический результат заключается в получении полимеризационноспособной фотохромной изоцианатной композиции с высокой адгезионной способностью и продукта на ее основе с высокими оптическими свойствами, такими как прозрачность, бесцветность или окрашивание и долговременный срок эксплуатации.
Указанная задача решается, а технический результат достигается за счет того, что полимеризационноспособная фотохромная изоцианатная композиция включает: 1-15 мас.ч. органических фотохромных соединений и 0,01-5 мас.ч. катализатора полимеризации на 100 мас.ч. полимеризующихся соединений; 100 мас.ч. полимеризующихся соединений, содержащих: 60-100 мас.ч. диизоцианатов и/или олигоизоциануратизоцианатов и 0-40 мас.ч. моноизоцианатов.
Олигоизоциануратизоцианаты выбраны из группы олигоизоциануратизоцианатов на основе алифатических, ароматических и циклоалифатических диизоцианатов или олигоизоциануратизоцианаты выбраны из группы, состоящей из олигоизоциануратизоцианатов на основе 1,6-гексаметилендиизоцианата, изофорондиизоцианата, 2,4-толуилендиизоцианата, 1,3-циклогександиизоцианата, 4,4′-метилен-бис(фенилизоцианата).
Диизоцианаты выбраны из группы, состоящей из алифатических, ароматических и циклоалифатических изоцианатов или их смеси или диизоцианаты выбраны из группы, состоящей из 1,6- гексаметилендиизоцианата (ГМДИ), изофорондиизоцианата (ИФДИ), 2,4-толуилендиизоцианата (ТДИ), 1,3-циклогександиизоцианата (ЦГДИ), 4,4′-метилен-бис(фенилизоцианата) (МБФИ).
Моноизоцианаты выбраны из группы, состоящей из хлоргексаметиленизоцианата (ХГМИ), мета-хлорфенилизоцианата (МХФИ), или их смесей, причем соотношение изоцианатных групп, принадлежащих диизоцианату и/или производным диизоцианатов, к изоцианатным группам, принадлежащих моноизоцианату, должно быть не меньше 2.
Катализатор полимеризации выбран из группы: третичные амины, производные четвертичного аммониевого основания, основания Манниха, органические соединения олова, в частности алкокси-, карбоксилатные соединения олова, соли щелочных металлов, органические соли металлов переменной валентности, в частности нафтенаты, стеараты, ацетилацетонаты или катализатор полимеризации изоцианатов выбран из группы: дибутилдилауринат олова (ДБДЛО), каталитическая система 1,4-диазобицикло[2,2,2]октан (ДАБКО) - окись пропилена (ОП), гексабутилдистаннумоксид (ГБСО), триэтиламин (ТЭА), тетраэтиламмоний гидроксид (ТЭАГ).
Фотохромные соединения выбраны из группы, состоящей из нафтопиранов, инденонафтопиранов, фульгидов, фенантропиранов, спиро(индолин)нафтоксазинов, или смеси таких фотохромных соединений.
Фотохромный сетчатый оптический материал - продукт, полученный термическим отверждением описанной выше полимеризационноспособной композиции, по крайней мере, на одной поверхности листа прозрачной подложки, в частности, продукт может быть получен на подложке из листа прозрачного органического стекла из полиметилметакрилата или поликарбоната, причем продукт может быть получен на подложке из листа прозрачного органического материала толщиной 25-150 µм, выбранного из группы, состоящей из полиэтилентерефталата, ацетата целлюлозы, триацетета целлюлозы, пропионата ацетата целлюлозы, бутирата ацетата целлюлозы, поливинилацетата, поливинилового спирта, поливинилхлорида, поливинилиденхлорида, полиэфиров и полиуретанов.
Способ получения фотохромного сетчатого оптического материала заключается в:
приготовлении полимеризационноспособной изоцианатной композиции;
подготовке поверхности прозрачной подложки, включающей обезжиривание и осушки с помощью растворителя;
заливке приготовленной полимеризационноспособной изоцианатной композиции на поверхность подготовленной прозрачной подложки тонким слоем 5-50 мкм;
осушке изоцианатной композиции на поверхности подготовленной прозрачной подложки от растворителя путем выдерживания при температуре 40-45°C в течение 10-20 мин и
термической полимеризации полимеризационноспособной изоцианатной композиции на поверхности подготовленной прозрачной подложки при температуре 100-120°C в течение 25-35 мин.
В ходе проведенного исследования была выявлена возможность создания полимеризационноспособной фотохромной изоцианатной композиции, образующей в результате термического отверждения на поверхности прозрачного органического материала пленку фотохромного сетчатого оптического материала, обладающего повышенной фотостойкостью.
В полимеризационноспособной композиции может использоваться в качестве исходного компонента как диизоцианат, так и продукт его частичной циклотримеризации - олигоизоциануратизоцианат. Типичным примером олигоизоциануратизоцианата является олигомер структуры (I):
который синтезируется по следующей схеме 1:
где kt - катализатор.
В качестве исходного диизоцианата для получения олигоизоциануратизоцианата могут быть использованы 1,6-гексаметилендиизоцианат, изофорондиизоцианат, 2,4-толуилендиизоцианат, 1,3-циклогександиизоцианат, 4,4′-метилен-бис(фенилизоцианат). Наиболее предпочтительными являются 1,6-гексаметилендиизоцианат, изофорондиизоцианат.
Кроме того, в качестве полимеризующегося компонента могут быть использованы и сами диизоцианаты. Наиболее предпочтительными являются 1,6-гексаметилендиизоцианат, изофорондиизоцианат.
Полимеризационноспособные композиции могут включать моноизоцианат в дополнение к вышеупомянутым диизоцианатам и олигоизоциануратизоцианатам. Это предпочтительно с точки зрения достижения оптимальных характеристических свойств, таких как плотность сетки сшитого полимера и, следовательно, эластичность сетчатого оптического полимера.
Получение фотохромного сшитого продукта методом полимеризации изоцианатсодержащих компонентов может быть осуществлено только с использованием соответствующих катализаторов. Типичные примеры катализаторов включают дибутилдилауринат олова (ДБДЛО), триэтиламин, каталитическая система 1,4-диазобицикло[2,2,2]октан (ДАБКО) - окись пропилена (ОП), гексабутилдистаннумоксид (ГБСО), триэтиламин (ТЭА), тетраэтиламмоний гидроксид (ТЭАГ), нафтенаты различных переходных металлов. Наиболее предпочтительными из них являются ГБСО, ТЭАГ, каталитическая система ДАБКО-ОП и нафтенаты переходных металлов.
Катализатор используется в количестве от 0.01 до 5 весовых процентов к полимеризационноспособному компоненту. Наиболее предпочтительная концентрация катализатора 1-2 вес.%. Необходимо отметить, что катализатор полимеризации может содержаться непосредственно в полимеризующемся соединении, как в случае олигоизоцианатизоцианурата, или добавляться при приготовлении полимеризационноспособной композиции.
Отверждение полимеризационноспособной композиции протекает при высоких температурах. Наиболее предпочтительная температура отверждения 100-120°C. В результате термоотверждения изоцианатсодержащей композиции образуется полиизоциануратная пленка.
Полиизоцианураты - сшитые полимеры регулярного химического строения - получают по реакции циклотримеризации диизоцианатов и олигоизоциануратизоцианатов, т.е. сначала образуется фрагмент с тремя концевыми NCO-группами, включающий изоциануратный цикл (схема 1), далее в результате циклотримеризации этих концевых групп происходит образование полимера - полиизоцианурата (схема 2).
Среди термически и химически устойчивых полимерных материалов сшитые полиизоцианураты обладают весьма привлекательным комплексом свойств. Это высокая прочность, способность выдерживать температуры от -200°C до +300°C, высокая адгезия практически к любым подложкам, прекрасные электроизоляционные свойства, высокая устойчивость к действию различных органических растворителей и коррозионно-активных сред, высокая радиационная стойкость.
Как описано выше, из полимеризационноспособных композиций по настоящему изобретению, наполненных фотохромным соединением, могут быть получены фотохромные сетчатые оптические материалы, сочетающие превосходные фотохромные свойства, особенно для долговременного использования, и хорошие оптические свойства, такие как бесцветность и прозрачность. Кроме того, сетчатые материалы обладают хорошей адгезией к различным матрицам, что делает весьма перспективным их использование для получения покрытий на различных субстратах.
Приведенные ниже примеры более конкретно описывают существо данного изобретения, но не ограничивают возможные варианты реализации изобретения.
Синтетические примеры 1-8. Синтез олигоизоциануратизоцианата структуры (I) с использованием различных катализаторов и различных диизоцианатов.
Синтетический пример 1.
Синтез олигоизоциануратизоцианата на основе диизоцианата ГМДИ (ТИЦ-ГМДИ) с использованием катализатора ГБСО:
В продуваемый током аргона реакционный сосуд при эффективном перемешивании помещали 253 г (100 мас.ч.) ГМДИ и 5,06 г (2,0 мас.ч.) катализатора ГБСО, выдерживали при температуре 140°С в течение 2.5 часов. Периодически отбирали пробы на определение содержания NCO-групп. Для предотвращения гелеобразования при достижении степени превращения 0.40-0.49 быстро охлаждали реакционную массу. В конечном продукте определяли содержание NCO-групп методом ИК-спектроскопии и химическим методом.
Синтетический пример 2.
Синтез олигоизоциануратизоцианата ТИЦ-ГМДИ с использованием катализатора нафтената Со.
Как в примере 1, за исключением того, что вместо катализатора ГБСО вводили 19,7 г 31% раствора в толуоле нафтената Со, содержание катализатора по отношению к ГМДИ 2,4 мас.ч.
Синтетический пример 3.
Синтез олигоизоциануратизоцианата ТИЦ-ГМДИ с использованием каталитической системы ДАБСО-ОП.
Как в примере 1, за исключением того, что вместо раствора катализатора ГБСО вводили 28,3 г 25% раствора в толуоле каталитической системы ДАБСО-ОП (ДАБСО:ОП=1:2,5), содержание катализатора по отношению к ГМДИ составляло 2,8 мас.ч. Реакционную систему выдерживали при температуре 60°С в течение 0.5 часов. Периодически отбирали пробы на определение содержания NCO-групп.
Синтетический пример 4.
Синтез олигоизоциануратизоцианата ТИЦ-ГМДИ с использованием катализатора ТЕАГ.
Как в примере 3, за исключением того, что вместо каталитической системы ДАБСО-ОП вводили 8,4 г 10% раствора ТЭАГ в диметилсульфоксиде, содержание катализатора по отношению к ГМДИ составляло 0,33 мас.ч.
Синтетический пример 5.
Синтез олигоизоциануратизоцианата на основе диизоцианата ИФДИ (ТИЦ-ИФДИ) с использованием катализатора ТЭАГ.
Как в примере 3, за исключением того, что вместо диизоцианата ГМДИ использовался ИФДИ.
Синтетический пример 6.
Синтез олигоизоциануратизоцианата на основе 2,4-толуилендиизоцианата (ТИЦ-ТДИ) с использованием катализатора ТЭАГ.
Как в примере 3, за исключением того, что вместо диизоцианата ГМДИ использовался ТДИ.
Синтетический пример 7.
Синтез олигоизоциануратизоцианата на основе 1,3-циклогександиизоцианата (ТИЦ-ЦГДИ) с использованием катализатора ТЭА.
Как в примере 3, за исключением того, что вместо диизоцианата ГМДИ использовался 60% раствор ЦГДИ в толуоле, а вместо катализатора ТЭАГ использовался катализатор ТЭА.
Синтетический пример 8.
Синтез олигоизоциануратизоцианата на основе 4,4′-метилен-бис(фенилизоцианата) (ТИЦ-МБФИ) с использованием катализатора ДБДЛО.
Как в примере 1, за исключением того, что вместо диизоцианата ГМДИ использовался 60% раствор МБФИ в толуоле, а вместо катализатора ГБСО использовался катализатор ДБДЛО.
В таблице 1 представлены характеристики олигоизоциануратов при различных степенях превращения.
Примеры 9-14. Получение полимеризационноспособных фотохромных композиций на основе олигоизоциануратизоцианатов и их смеси с диизоцианатами.
Пример 9
В продутом аргоном стеклянном сосуде из темного стекла смешивают (здесь и далее содержание компонентов полимеризационной системы указано в мас.ч. на 100 мас.ч. полимеризующихся соединений) 4 г ТИЦ-ГМДИ, 0,048 г (1,2 мас.ч.) фотохрома метил 9-диметиламино-2-фенил-2-(4-пиперидинофенил)-2Н-нафто[1,2-b]пиран-5-карбоксилата из класса нафтопиранов - и 8 г растворителя. Катализатор в данном примере не вносился в композицию, поскольку исходный олигоизоциануратизоцианат изначально содержит необходимый катализатор. В качестве растворителя использовали осушенный метиленхлорид или толуол. Для удаления инородных частиц раствор отфильтровали в токе аргона через тканевый фильтр.
Пример 10
Как в примере 9, за исключением того, что вместо ТИЦ-ГМДИ использовался ТИЦ-ИФДИ, а вместо нафтопирана использовался фотохром из класса спиро(индолин)нафтоксазинов 1,3-Дигидро-1,3,3-триметил-8′-нитро-спиро(2Н-индол-2,3′-3Н-нафт[2,1-b]оксазин) в количестве 0,04 г (1,0 мас.ч.).
Пример 11
Как в примере 9, за исключением того, что вместо ТИЦ-ГМДИ использовался ТИЦ-ТДИ, а вместо нафтопирана использовался фотохром 3-[1-(1-Бензотиен-3-ил)этилиден]-4-адамантилиден-1-(4-метоксифенил)-дигидро-2,5-фурандион из класса фульгидов в количестве 0,6 г (15,0 мас.ч.).
Пример 12
Как в примере 9, за исключением того, что вместо ТИЦ-ГМДИ использовался ТИЦ-ЦГДИ, а вместо одного фотохрома использовалась смесь, состоящая из фотохрома 1,3-Дигидро-1,3,3-триметил-8′-нитро-спиро(2Н-индол-2,3′-3H-нафт[2,1-b]оксазина) в количестве 0,045 г, фотохрома 2,2-дифенил-2H-фенантро[9,10-b]пиран из класса фенантропиранов в количестве 0,155 г и фотохрома 3,3-ди(4-метоксифенил)-спиро(1H-инден-1,3′)-3H-нафто[2,1-b]пирана из класса инденонафтопиранов в количестве 0,40 г. Суммарное количество фотохромов составило 15 мас.ч.
Пример 13
Как в примере 9, за исключением того, что вместо ТИЦ-ГМДИ использовали ТИЦ-МБФИ.
Пример 14
Как в примере 9, за исключением того, что вместо ТИЦ-ГМДИ использовали смесь, состоящую из 2 г ТИЦ-ИФДИ и 2 г ГМДИ.
Примеры 15-19. Получение полимеризационноспособных фотохромных композиций на основе диизоцианатов
Пример 15
В продутом аргоном стеклянном сосуде из темного стекла смешивают 4 г ГМДИ и 4 г толуола. В приготовленном растворе диизоцианата растворяли каталитическую систему ДАБСО-ОП (ДАБСО:ОП=1:2,5), содержание каталитической системы по отношению к ГМДИ составляло 2,8 мас.ч. Затем в композицию вводили фотохром 9-метокси-2,2-бис(4-метоксифенил)-2Н-нафто[1,2-b]пиран-5-карбоксилат из класса нафтопиранов в количестве 0,24 г (6,0 мас.ч.). Для удаления инородных частиц раствор отфильтровывали в токе аргона через тканевый фильтр.
Пример 16
Как в примере 15, за исключением того, что вместо ГМДИ использовали ИФДИ, а вместо каталитической системы ДАБСО-ОП использовали катализатор ГБСО в количестве 0,2 г (5 мас.ч.).
Пример 17
Как в примере 15, за исключением того, что вместо ГМДИ использовали ТДИ.
Пример 18
Как в примере 15, за исключением того, что вместо ГМДИ использовали ЦГДИ.
Пример 19
Как в примере 15, за исключением того, что вместо ГМДИ использовали МБФИ.
Примеры 20-23. Получение полимеризационноспособной фотохромной композиции при совместной полимеризации ГМДИ с моноизоцианатом и их смеси с олигоизоциануратизоцианатом.
Пример 20.
В продутом аргоном стеклянном сосуде из темного стекла смешивали 93 г ГМДИ (60 мас.ч.), 67 г МХФИ (40 мас.ч.) и 340 г толуола. В приготовленный раствор вносили 0,0045 г ДАБСО и 0,0115 г ОП. Суммарное содержание каталитической системы ДАБСО-ОП равно 0.01 мас.ч. Затем в композицию вводили фотохром метил 9-метокси-2,2-бис(4-метоксифенил)-2Н-нафто[1,2-b]пиран-5-карбоксилат из класса хроменов в количестве 4,48 г (2,8 мас.ч.). Для удаления инородных частиц раствор отфильтровали в токе аргона через тканевый фильтр.
Пример 21.
Как в примере 20, за исключением того, что вместо МХФИ использовали моноизоцианат ХГМИ.
Пример 22.
Как в примере 20, за исключением того, что вместо МХФИ использовали смесь моноизоцианатов МХФИ и ХГМИ в соотношении 1:1.
Пример 23.
Как в примере 20, за исключением того, что вместо ГМДИ использовали смесь диизоцианата ГМДИ с олигоизоциануратизоцианатом ТИЦ-ГМДИ в соотношении 2:1.
Примеры 24-25. Получение фотохромного сетчатого оптического материала.
Пример 24.
Поверхность прозрачной подложки из листа прозрачного органического стекла из поликарбоната толщиной 2 мм обезжиривают с помощью растворителя и сушат при температуре 40-45°C в течение 1-5 мин. Приготовленную по примеру 9-23 полимеризационноспособную изоцианатную композицию заливают на поверхность подготовленной прозрачной подложки тонким слоем 5-50 мкм, сушат от растворителя путем выдерживания при температуре 40-45°C в течение 10-20 мин и подвергают термической полимеризации при температуре 100-120°C в течение 25-35 мин.
Пример 25.
Как в примере 24, за исключением того, что вместо листа прозрачного органического стекла из поликарбоната в качестве подложки используют лист прозрачного органического материала толщиной 50 µм из полиэтилентерефталата.
Полученные в соответствии с приведенными выше примерами фотохромные сетчатые оптические материалы прозрачны и бесцветны, а при ярком солнечном освещении окрашены, причем окраска и интенсивность окрашивания зависят от используемого фотохрома. В таблице 2 приведены данные испытаний фотохромных сетчатых оптических материалов, полученных по примеру 24 на основе полимеризационноспособных изоцианатных композиций, составленных по примерам 9-23.
<mrow><msubsup><mi>τ</mi><mrow><mn>0</mn><mo>,</mo><mn>5</mn></mrow><mrow><mi>ф</mi><mi>д</mi><mi>е</mi><mi>г</mi><mi>р</mi></mrow></msubsup></mrow>
Время снижения индуцированной оптической плотности в 2 раза (
) характеризует фотостойкость материала.
Фотохромные сетчатые оптические материалы могут быть использованы, например, при сооружении спортивных сооружений, различного рода «стеклянных» зданий, а также в быту, промышленности и сельском хозяйстве. Пленочные фотохромные сетчатые оптические материалы можно наклеивать на существующее и новое остекление, в том числе, транспортных средств.
Таблица 2
Характеристики фотохромных сетчатых оптических материалов
№ примера
<maths num="2"><math display="block"><mrow><msubsup><mi>λ</mi><mi>B</mi><mrow><mi>м</mi><mi>а</mi><mi>к</mi><mi>с</mi></mrow></msubsup><mo>,</mo><mtext> нм</mtext></mrow></math><img file="00000007.tif" he="7" wi="17" img-content="undefined" img-format="tif" /></maths>
<maths num="3"><math display="block"><mrow><mi>Δ</mi><msubsup><mi>D</mi><mi>B</mi><mrow><mi>ф</mi><mi>о</mi><mi>т</mi><mi>о</mi><mo>.</mo><mi>м</mi><mi>а</mi><mi>к</mi><mi>с</mi></mrow></msubsup></mrow></math><img file="00000008.tif" he="7" wi="20" img-content="undefined" img-format="tif" /></maths>
<maths num="4"><math display="block"><mrow><msubsup><mi>τ</mi><mrow><mn>0</mn><mo>,</mo><mn>5</mn></mrow><mrow><mi>ф</mi><mi>д</mi><mi>е</mi><mi>г</mi><mi>р</mi></mrow></msubsup><mtext> ч</mtext></mrow></math><img file="00000009.tif" he="7" wi="14" img-content="undefined" img-format="tif" /></maths>
окраска
9
490,580
0,47
575
серая
10
615
1,5
405
красная
11
510
0,42
624
красная
12
620
1,8
420
серая
13
490,580
0,42
586
серая
14
490,580
0,48
572
серая
15
530
0,83
1860
фиолетовый
16
530
0,80
1880
фиолетовый
17
530
0,83
1850
фиолетовый
18
530
0,85
1790
фиолетовый
19
530
0,79
1930
фиолетовый
20
530
0,88
1790
фиолетовый
21
530
0,91
1750
фиолетовый
22
530
0,90
1760
фиолетовый
23
530
0,89
1780
фиолетовый
Примечание <maths num="5"><math display="block"><mrow><msubsup><mi>λ</mi><mi>B</mi><mrow><mi>м</mi><mi>а</mi><mi>к</mi><mi>с</mi></mrow></msubsup></mrow></math><img file="00000010.tif" he="4" wi="6" img-content="undefined" img-format="tif" /></maths>
- длина волны максимума поглощения пленки в фотоиндуцированном состоянии; ΔD<sub>B</sub> - фотоиндуцированное изменение оптической плотности в максимуме полосы поглощения фотоиндуцированной формы; <maths num="6"><math display="block"><mrow><msubsup><mi>τ</mi><mrow><mn>0</mn><mo>,</mo><mn>5</mn></mrow><mrow><mi>ф</mi><mi>д</mi><mi>е</mi><mi>г</mi><mi>р</mi></mrow></msubsup></mrow></math><img file="00000011.tif" he="3" wi="5" img-content="undefined" img-format="tif" /></maths>
- время снижения фотоиндуцированной оптической плотности в максимуме полосы поглощения фотоиндуцированной формы под действием нефильтрованного источники излучения - лампы -4 фирмы «Hamamatsu» (характеризует фотостойкость материала                                                                                                                                                                                                                       ). Для фотоокрашивания использовался стеклянный светофильтр УФС-1.